(57)【要約】【課題】  高い減速度で制動して減速、停止させる際に、高い摩擦係数を維持すると共に円滑に制動して乗員に高い制動効力感（制動フィーリング感）を与えることのできる銅系焼結摩擦材を提供すること。【解決手段】  錫粉；０．５〜１５ｗｔ％、亜鉛粉；０．１〜３０ｗｔ％、ニッケル粉；５〜２５ｗｔ％、鉄粉；５〜２５ｗｔ％、ステンレス鋼粉；０．１〜２０ｗｔ％、銅粉；残部のマトリックス金属成分が５５〜８０ｗｔ％、潤滑材、摩擦調整材などのフィラー成分が２０〜４５ｗｔ％の焼結体から成り、（１）鉄粉とステンレス鋼粉の合計量が８〜２８ｗｔ％、（２）鉄粉が水素ガスまたはアンモニアガス雰囲気中で６００〜１２００℃の温度で熱処理した粒径範囲が４０〜１５０μｍの電解鉄粉であり、更にマトリックス金属成分としてマンガン粉を０．１〜５ｗｔ％含み、トルクカーブにおけるビルドアップ率が４０度以上であることを特徴とする銅系焼結摩擦材。【選択図】        なし【特許請求の範囲】
【請求項１】
錫粉；０．５〜１５ｗｔ％、亜鉛粉；０．１〜３０ｗｔ％、ニッケル粉；５〜２５ｗｔ％、鉄粉；５〜２５ｗｔ％、ステンレス鋼粉；０．１〜２０ｗｔ％、銅粉；残部、のマトリックス金属成分が５５〜８０ｗｔ％、潤滑材、摩擦調整材などのフィラー成分が２０〜４５ｗｔ％、の焼結体から成り、
（１）鉄粉とステンレス鋼粉の合計量が８〜２８ｗｔ％、
（２）鉄粉が、水素ガスまたはアンモニアガス雰囲気中で６００〜１２００℃の温度で熱処理した粒径範囲が４０〜１５０μｍの電解鉄粉、
であることを特徴とする銅系焼結摩擦材。
【請求項２】
マトリックス金属成分としてマンガン粉を０．１〜５ｗｔ％含む請求項１記載の銅系焼結摩擦材。
【請求項３】
トルクカーブにおけるビルドアップ率が４０度以上である請求項１または２記載の銅系焼結摩擦材。
但し、ビルドアップ率とは、ダイナモ試験機で測定したトルクカーブ（横軸；時間、縦軸；トルク）の制動開始直後以降において、トルクが急激に再上昇する角度である。
【発明の詳細な説明】
【技術分野】
【０００１】
本発明は、ブレーキライニングやクラッチフェーシングなどに用いられる銅および鉄を主要成分とする銅系焼結摩擦材に関する。
【背景技術】
【０００２】
二輪車、自動車、鉄道車両、航空機、各種産業機械などにおいては、ブレーキライニング、ブレーキパッドなどのブレーキ材料やクラッチフェーシングなどのクラッチ材料として種々の摩擦材が使用されている。
【０００３】
摩擦材料には、大きく分けて、フィラー成分を樹脂、ゴムなどをバインダーとして結合した有機系摩擦材料と金属や合金をマトリックスとして焼結した金属系摩擦材料がある。金属系摩擦材料は、有機系摩擦材料に比べて耐摩耗性、耐熱性などが高いため、苛酷な条件下に使用する摩擦材として有用されている。
【０００４】
また、近年における車両の高速化や大型化により高出力化が進み、ブレーキを初め各種摩擦材にかかる負荷も苛酷になり、摩擦材に要求される摩擦係数および耐摩耗性は、より高度の性能が要求されるようになってきた。
【０００５】
例えば、特許文献１によれば、高い摩擦係数を有し、温度による摩擦係数の変化も少なく、優れた耐摩耗性を有する摩擦材料として、金属系材料をマトリックスとし、摩擦調整剤や潤滑剤などのフィラーを加えた組成物において、マトリックスを構成する成分の中にマトリックス内の重量％でＮｉを１０〜７０％、Ｃｕを３０〜８０％含み、ＮｉとＣｕの合計が６０％以上である摩擦材料組成物が提案されている。
【０００６】
また、特許文献２には、最大粒径１５μｍ以下、平均粒径５μｍ以下のＦｅＭｏ、ＦｅＣｒ、ＦｅＴｉなどの鉄系金属間化合物からなる硬質粒子が、Ｃｕ−Ｓｎ系銅合金素地に均一に分散した組織を有する焼結摺動部材が開示されている。
【０００７】
更に、特許文献３には、チタンやチタン合金製ブレーキローター用に好適な摩擦パッドとして、鉄系金属間化合物の硬質相と固体潤滑成分が素地中に均一に分散し、該素地が銅合金粉末から構成される銅系焼結体において、該焼結体がチタンあるいはチタン合金を相手材として大気中にて摩擦摺動した際に、摺動面間で焼き付き現象を伴うことなく０．３以上の摩擦係数を安定して発現する銅系焼結摩擦材が開示されている。
【特許文献１】特開昭６３−０３０６１７号公報
【特許文献２】特開平０７−１０２３３５号公報
【特許文献３】特開平０９−２６９０２６号公報
【発明の開示】
【発明が解決しようとする課題】
【０００８】
このように高速化や大型化に伴う高出力化に対応するために、焼結金属系摩擦材には高い摩擦係数および耐摩耗性を有するとともに、高温下においても摩擦係数、耐摩耗性の低下が少なく、高い値に維持し得る摩擦性能が要求され、上記の先行技術によれば、高い摩擦係数および耐摩耗性を有する焼結金属系摩擦材が提供される。
【０００９】
しかし、高速化、高出力化に伴い高減速化が必要となる摩擦材には、高摩擦係数、高耐摩耗性のみでは要求性能を十分に満足することができない。すなわち、高減速化が必要な高負荷の制動時にも、高い摩擦係数および耐摩耗性を維持し得るばかりではなく、スムースに制動して、急激な制動力を作動させることなく円滑に停止させて、大きな衝撃を与えることのないように制動、停止させることが要求される。
【００１０】
例えば、二輪車などのブレーキパッドに使用した場合には、急激な制動による大きな衝撃が生じ、特に、停止直前に急激な制動力が働いて、乗員に不快感を与えるばかりではなく、危険な場合もある。
【００１１】
そこで、本発明者は、例えば高速で運転中の二輪車に高制動力を作動させて、円滑に停止させることのできる方策について研究を進めた結果、電解鉄粉とステンレス鋼粉を併用すると、鉄成分が焼結性を阻害する成分として作用してマトリックス相の鉄成分の周辺に空隙が生じて、摩擦材中の気孔や研削材と似た作用が生じて、高制動化時に円滑に機能することを確認した。
【００１２】
本発明は、上記の知見に基づいて完成したものであって、その目的は高速車両などを高い減速度で制動して減速、更に、停止させる際に、高い摩擦係数を維持すると共に円滑に制動して、乗員に高い制動効力感（制動フィーリング感）を与えることのできる銅系焼結摩擦材を提供することにある。
【課題を解決するための手段】
【００１３】
上記の目的を達成するための本発明による銅系焼結摩擦材は、錫粉；０．５〜１５ｗｔ％、亜鉛粉；０．１〜３０ｗｔ％、ニッケル粉；５〜２５ｗｔ％、鉄粉；５〜２５ｗｔ％、ステンレス鋼粉；０．１〜２０ｗｔ％、銅粉；残部、のマトリックス金属成分が５５〜８０ｗｔ％、潤滑材、摩擦調整材などのフィラー成分が２０〜４５ｗｔ％、の焼結体から成り
（１）鉄粉とステンレス鋼粉の合計量が８〜２８ｗｔ％、
（２）鉄粉が、水素ガスまたはアンモニアガス雰囲気中で６００〜１２００℃の温度で熱処理した粒径範囲が４０〜１５０μｍの電解鉄粉、
であることを構成上の特徴とする。
【００１４】
更に、上記のマトリックス金属成分としてはマンガン粉を０．１〜５ｗｔ％含み、またトルクカーブにおけるビルドアップ率が４０度以上であることを特徴とする。但し、ビルドアップ率とは、ダイナモ試験機で測定したトルクカーブ（横軸；時間、縦軸；トルク）の制動開始直後以降において、トルクが急激に再上昇する角度である。
【発明の効果】
【００１５】
本発明によれば、高速車両などを高い減速比で制動して減速、停止させる摩擦材として優れた摩擦性能を維持すると共に円滑に制動して、乗員に高い制動効力感（制動フィーリング感）を与えることのできる銅系焼結摩擦材が提供される。したがって、高速で制動するブレーキライニングやクラッチフェーシングなどに用いられる銅系焼結摩擦材として極めて有用である。
【発明を実施するための最良の形態】
【００１６】
本発明の銅系焼結摩擦材は、銅を主成分として鉄および鉄を含有するステンレス鋼を多量に含む点に特徴がある。すなわち、マトリックスとなる金属成分は、錫粉；０．５〜１５ｗｔ％、亜鉛粉；０．１〜３０ｗｔ％、ニッケル粉；５〜２５ｗｔ％、鉄粉；５〜２５ｗｔ％、ステンレス鋼粉；０．１〜２０ｗｔ％、銅粉；残部、の組成から成る。
【００１７】
マトリックス金属成分として、錫粉を０．５〜１５ｗｔ％の範囲に設定するのは、錫粉が０．５ｗｔ％を下回ると材質が脆くなって凝着を起こし易く、また、１５ｗｔ％を上回ると摩擦係数が低下し、磨耗が増大するためである。また、亜鉛粉を０．１〜３０ｗｔ％とするのは、０．１ｗｔ％未満では材質が脆くなるとともに摩擦係数が低下し、一方、３０ｗｔ％を越えると磨耗が増大し、更に、ニッケル粉を５〜２５ｗｔ％とするのは、５ｗｔ％を下回ると摩擦係数が低下し、２５ｗｔ％を上回ると強度が低下し、磨耗が増大するためである。更に、マンガン粉を０．１〜５ｗｔ％含むことが好ましいが、その含有量が５ｗｔ％を越えると、材質が硬くなり相手材への攻撃性が高くなる。
【００１８】
この成分組成に加えて、本発明の銅系焼結摩擦材は、鉄粉を５〜２５ｗｔ％、ステンレス鋼粉を０．１〜２０ｗｔ％、残部を銅粉の組成に設定し、鉄粉とステンレス鋼粉との合計量を８〜２８ｗｔ％の範囲に調整する。鉄粉が５ｗｔ％およびステンレス鋼粉が０．１ｗｔ％未満では摩擦係数が低く、鉄粉が２５ｗｔ％およびステンレス鋼粉が２０ｗｔ％を越えると耐摩耗性や耐フェード性が悪化することになる。そして、鉄粉とステンレス鋼粉の合計量が８ｗｔ％を下回る場合は強度およびビルドアップ率が低くなり、一方、２８ｗｔ％を越えると強度の低下、ビルドアップ率の低下、耐フェード性が悪化する。
【００１９】
本発明においては、マトリックス金属成分として鉄粉と鉄を含有するステンレス鋼粉を併用することが主要な構成要件の１つであり、鉄粉およびステンレス鋼粉の鉄成分は、焼結時の収縮率が小さくかつ焼結性を阻害する成分として機能する。すなわち、ＳＥＭ画像による組織観察の結果から、金属マトリックスにおいて、鉄成分の周囲に０．５〜数μｍ程度の微細な空隙が確認され、これらの空隙が焼結体中の気孔や研削材に似た作用をするものと考えられる。
【００２０】
鉄粉は高純度のものが好適であり、純度９９ｗｔ％以上の電解鉄粉が使用される。電解鉄粉は、予め水素ガスまたはアンモニアガス雰囲気中で６００〜１２００℃の温度で熱処理した粒径範囲が４０〜１５０μｍのものが用いられる。粒径が４０μｍ未満では摩擦係数が低下し、１５０μｍを越えると強度の低下やビルドアップ率が低くなり、また相手材への攻撃性も増大する。
【００２１】
本発明の銅系焼結摩擦材は、上記のマトリックス金属成分５５〜８０ｗｔ％と潤滑材および摩擦調整材などのフィラー成分２０〜４５ｗｔ％の組成から成り、トルクカーブにおけるビルドアップ率が４０度以上であることを特徴とする。但し、ビルドアップ率とは、ダイナモ試験機で測定したトルクカーブ（横軸；時間、縦軸；トルク）の制動開始直後以降において、トルクが急激に再上昇する際の角度である。
【００２２】
すなわち、ビルドアップ率とは、高速車両などを高い減速比で制動して減速、更に、停止させる際に、急激な制動力に伴う衝撃により円滑、十分な制動力を感知し難い欠点を排除して、乗員が感じ取る円滑かつ十分な制動効力感（制動フィーリング感）の程度を表すものとして、本発明者において指標化したものであり、次の方法によって測定される。
【００２３】
ダイナモ試験機により、金属製ディスクに摩擦材を取り付けたディスクパッドを、一定の圧力でローターに押しつけて制動し、所定の速度から減速して停止する場合、ブレーキパッドが及ぼすトルクを時間に対してプロットすると、図１に模式的に示すように変化する。すなわち、図１において横軸は圧力を加えてからの経過時間、縦軸はトルクの大きさであり、トルクの経時的変化を示すトルクカーブは、摩擦材の材質や制動条件によって異なるが、基本的には図１に示したパターンで表される。
【００２４】
すなわち、摩擦材の材質や制動条件によらず、図１のＡに示すように制動開始直後に急速にトルクが大きくなり、Ｂで一旦ピークに達した後、Ｃのように緩やかに減少する。その後、トルクがＤのように再び急激に増大した後、減速、停止に向かって、Ｅのように緩やかに減少して、最後はトルクが０になって停止する。
【００２５】
そして、図１の制動開始直後のトルクが急激に増大するＡおよびピークＢを経過して後の、トルクが緩やかに減少するＣ以降において、トルクが急激に再上昇するＤの角度をもってビルドアップ率を定義する。すなわち、Ｄの傾きが最大になる点に接線Ｆを引き、該接線Ｆの水平線とのなす角度θをビルドアップ率と定義する。そして、このビルドアップ率が４０度以上であると、制動時において乗員が円滑かつ十分な制動効力感（制動フィーリング感）を得ることができるのである。なお、ビルドアップ率は横軸を時間軸として１ｃｍ当たり２．４秒、縦軸をトルク軸として１ｃｍ当たり２５０Ｎｍとしてトルク曲線を記録して求められる。
【００２６】
フィラー成分となる、潤滑材には黒鉛、ＭｏＳ2 、ＣａＦ2 、ＢａＦ2 、ＢＮ、フッ化黒鉛、雲母などの粉末が、摩擦調整材にはＡｌ2 Ｏ3 、ＳｉＯ2 、ＺｒＯ2 などの金属酸化物、Ｓｉ3 Ｎ4 などの金属窒化物、ＳｉＣなどの金属炭化物などの硬質粒子、あるいはコークス、硫酸バリウム、珪藻土などが適用される。
【００２７】
なお、必要に応じて、これらの成分に炭化ケイ素繊維、炭素繊維、炭化ケイ素ウイスカー、ボロン繊維、シリカ−アルミナ繊維、ガラス繊維、アラミド繊維、黄銅繊維、スチール繊維、その他の無機繊維や金属繊維を補強材として加えることもできる。
【００２８】
本発明の銅系焼結摩擦材は、マトリックス金属成分となる各金属粉末およびフィラー成分となる潤滑材、摩擦調整材などを所定の割合で混合し、混合粉末を成形した後、焼結することにより製造される。
【実施例】
【００２９】
以下、本発明の実施例を比較例と対比して具体的に説明する。
【００３０】
実施例１〜５、比較例５〜６
マトリックス金属となる銅、錫、亜鉛、ニッケル、マンガン、鉄およびステンレス鋼の各粉末に、潤滑材としてＣａＦ2 、黒鉛、摩擦調整材としてジルコンサンド、アルミナの粉末を用い、その重量比を変えて混合した。なお、鉄粉には純度９９．５％の電解鉄粉を用い、水素ガス中で９００℃の温度で熱処理し、粒径範囲４０〜１５０μｍに調整したものを使用した。
【００３１】
この混合粉末を所定形状に成形し、成形体を銅メッキした鋼板に載せて、還元性雰囲気中で８５０℃の温度で焼結して、銅系焼結摩擦材の試験材を作製した。
【００３２】
各試験材について、ＳＵＳディスクを相手材としてダイナモ試験を行った。試験条件は十分に摺り合わせの後、イナーシャ１２．５ｋｇｍ2 とし、初速度と減速度を変えて摩擦材の特性を測定した。なお、摩擦係数は初速度；２００ｋｍ／ｈ、液圧；０．９８ＭＰａ、制動回数；３回、ビルドアップ率は初速度；２００ｋｍ／ｈ、液圧；１．９６ＭＰａ、制動回数；３回，の条件で測定した。
【００３３】
比較例１〜４
実施例において、鉄粉として水素ガス中で熱処理することなく、また粒径範囲の異なる電解鉄粉を用いて、その混合比を変えて混合粉末を調製したほかは、実施例と同じ方法により銅系焼結摩擦材の試験材を作製して、その特性を測定した。
【００３４】
このようにして得られた結果を、銅系焼結摩擦材の試験材の作製条件を表１に、その摩擦特性の測定結果を表２に示した。
【００３５】
【表１】
2006016680.tif 000002
【００３６】
【表２】
2006016680.tif 000003
【００３７】
表１、２の結果から、実施例の摩擦材は強度が高く、磨耗量、摩擦係数などの摩擦材としての性能も高位にあり、そして、本発明において指標化した制動時に感じる制動効力感（制動フィーリング感）を示すビルドアップ率も４０度以上を示しており、高速、高出力時の車両などを高減速で制動する銅系焼結摩擦材として好適であることが分かる。これに対して、本発明の要件を満たさない比較例の摩擦材では、強度、磨耗量、摩擦係数、ビルドアップ率などにおいて劣るものであることが認められる。
【図面の簡単な説明】
【００３８】
【図１】ダイナモ試験機で測定したトルクの経時的変化を示すトルクカーブの模式図である。
【図１】
2006016680.tif 000004